(57)【特許請求の範囲】
【請求項１】
少なくとも１つのＥＰＤＭを含む第１の組成物を含む組成物であって、
前記第１の組成物が、１０以上のムーニー粘度（ＭＬ１＋４、１２５℃）を有し、
前記第１の組成物が、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された３．５パーセントを超える「１３Ｃ  ＮＭＲピーク面積％」を有する、組成物。
【請求項２】
前記ＥＰＤＭが、２０以上のレオロジー比（１９０℃でＶ０．１／Ｖ１００）を有する、請求項１に記載の組成物。
【請求項３】
前記ＥＰＤＭが、２０〜８０のレオロジー比を有する、請求項１または２のいずれかに記載の組成物。
【請求項４】
前記第１の組成物が、第２のＥＰＤＭをさらに含む、請求項１〜３のいずれかに記載の組成物。
【請求項５】
前記第１の組成物が以下の関係：１３Ｃ  ＮＭＲピーク面積％≧−０．４０（Ｃ２）＋３３％を満たし、
前記「１３Ｃ  ＮＭＲピーク面積％」が、１３Ｃ  ＮＭＲにより決定された｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、
前記「Ｃ２」が、前記第１の組成物の重量に基づいて、前記第１の組成物中の重合エチレンの重量パーセントである、請求項１〜４のいずれかに記載の組成物。
【請求項６】
前記ＥＰＤＭが、ＥＰＤＭの重量に基づいて、４０〜９０重量パーセントのエチレンを含む、請求項１〜５のいずれかに記載の組成物。
【請求項７】
前記ＥＰＤＭが、ＥＰＤＭの重量に基づいて、３．０〜１２．０重量パーセントのポリエンを含む、請求項１〜６のいずれかに記載の組成物。
【請求項８】
前記第１の組成物が、０．１ラジアン／秒、１９０℃で４０，０００Ｐａ・ｓ以上の粘度を有する、請求項１〜７のいずれかに記載の組成物。
【請求項９】
前記第１の組成物が、２０以上のムーニー粘度（ＭＬ１＋４、１２５℃）を有する、請求項１〜８のいずれかに記載の組成物。
【請求項１０】
前記ＥＰＤＭが、１．７〜５．０のＭＷＤを有する、請求項１〜９のいずれかに記載の組成物。
【請求項１１】
前記第１の組成物が、４．０以下のＭＷＤを有する、請求項１〜１０のいずれかに記載の組成物。
【請求項１２】
前記組成物が架橋剤をさらに含む、請求項１〜１１のいずれかに記載の組成物。
【請求項１３】
請求項１〜１２のいずれかに記載の前記組成物から形成される架橋組成物。
【請求項１４】
請求項１〜１３のいずれかに記載の前記組成物から形成される少なくとも１つの構成要素を備える物品。
【請求項１５】
前記物品が、プロファイル、射出成形部品、ガスケット、自動車部品、建築および建設材料、靴構成要素、ならびに管から成る群から選択される、請求項１４に記載の物品。
【発明の詳細な説明】
【背景技術】
【０００１】
関連出願の相互参照
本出願は、２０１２年１１月３０日出願の米国特許出願第６１／７３１，８９１号の利益を主張するものである。
【技術分野】
【０００２】
加硫ゴム組成物に使用することができ、かつ改善された混合および加工可能性、改善された機械的特性、ならびに改善された製品一貫性を提供する、エチレン／αオレフィン／非共役ポリエンインターポリマーを含有する新たな組成物が必要とされている。
【０００３】
国際公開第２００７／１３６４９４号は、多価アリールオキシエーテルのジルコニウム錯体を含む触媒組成物から調製されたエチレン／αオレフィン／ジエンポリマーを開示した。国際公開第２００６／００９９７６号は、ペルフルオロカーボンまたはヒドロフルオロカーボンの存在下で、活性化非メタロセン金属中心ヘテロアリールリガンド触媒を用いて、ポリオレフィンを調製するためのプロセスを開示する。
【０００４】
ゴム組成物はまた、国際公開第２０１１／００８８３７号、国際公開第２０１２／０９２４９１号、米国特許第２００６０１８３６３１号、国際公開第２０１１／１６３１７６号、欧州特許第ＥＰ１４３３８１２Ａ１号、国際公開第２０１１／０４１２３０号、国際公開第２００６／００９９７６号、国際公開第２０００／２６２６８号、米国特許第８１７８０３１号、欧州特許第ＥＰ７５１１８２Ａ１号、欧州特許第ＥＰ７１８３２４Ａ１号、国際公開第２０１１／００６５８７７号、日本国特許第０４１３２６７２Ｂ２号（要約）、日本国特許第２００４０３５８１３号（要約）、欧州特許第ＥＰ１４３３８１２Ａ１号に開示されている。
【０００５】
しかしながら、上述の通り、加硫ゴム組成物に使用することができ、かつ改善された混合および加工可能性、ならびに改善された機械的特性、ならびに改善された製品一貫性を提供する、エチレン／αオレフィン／非共役ポリエンインターポリマーを含有する新たなポリマー組成物が必要とされている。
【発明の概要】
【０００６】
本発明は、少なくとも１つのエチレン／αオレフィン／非共役ポリエンインターポリマーを含む第１の組成物を含む組成物であって、
該第１の組成物が、１０以上のムーニー粘度（ＭＬ１＋４、１２５℃）を有し、
該第１の組成物が、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された３．５パーセントを超える「１３Ｃ  ＮＭＲピーク面積％」を有する、組成物を提供する。
【図面の簡単な説明】
【０００７】
【図１】いくつかの発明組成物（第１の組成物）および比較組成物の「１３Ｃ  ＮＭＲピーク面積％」対「Ｃ２重量パーセント（１３Ｃ  ＮＭＲ）」のプロットを示す。
【発明を実施するための形態】
【０００８】
上述の通り、本発明は、少なくとも１つのエチレン／αオレフィン／非共役ポリエンインターポリマーを含む第１の組成物を含む組成物であって、
該第１の組成物が、１０以上のムーニー粘度（ＭＬ１＋４、１２５℃）を有し、
該第１の組成物が、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された３．５パーセントを超える「１３Ｃ  ＮＭＲピーク面積％」を有する、組成物を提供する。
【０００９】
発明組成物は、本明細書に記載の２つ以上の実施形態の組み合わせを含み得る。
【００１０】
第１の組成物は、本明細書に記載の２つ以上の実施形態の組み合わせを含み得る。
【００１１】
エチレン／αオレフィン／非共役ポリエンインターポリマーは、本明細書に記載の２つ以上の実施形態の組み合わせを含み得る。
【００１２】
一実施形態では、第１の組成物は、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された４．０パーセント以上、さらに５．０パーセント以上の「１３Ｃ  ＮＭＲピーク面積％」を有する。
【００１３】
一実施形態では、第１の組成物は、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された６．０パーセント以上、さらに７．０パーセント以上の「１３Ｃ  ＮＭＲピーク面積％」を有する。
【００１４】
一実施形態では、第１の組成物は、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された８．０パーセント以上、さらに９．０パーセント以上、さらに１０．０パーセント以上の「１３Ｃ  ＮＭＲピーク面積％」を有する。
【００１５】
一実施形態では、第１の組成物は、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された１２．０パーセント以上、さらに１４．０パーセント以上、さらに１６．０パーセント以上の「１３Ｃ  ＮＭＲピーク面積％」を有する。
【００１６】
一実施形態では、第１の組成物は、第１の組成物の重量に基づいて、９０重量パーセント以上、さらに９５重量パーセント以上、さらに９８重量パーセント以上のエチレン／αオレフィン／非共役ポリエンインターポリマーを含む。
【００１７】
一実施形態では、第１の組成物は、第１の組成物の重量に基づいて、３０重量パーセント以上、さらに４０重量パーセント以上、さらに５０重量パーセント以上のエチレン／αオレフィン／非共役ポリエンインターポリマーを含む。
【００１８】
一実施形態では、第１の組成物は、第２のエチレン／αオレフィン／非共役ポリエンインターポリマーをさらに含む。さらなる実施形態では、第１の組成物は、第１の組成物の重量に基づいて、９０重量パーセント以上、さらに９５重量パーセント以上、さらに９８重量パーセント以上の合計重量の第２のエチレン／αオレフィン／非共役ポリエンインターポリマーおよびエチレン／αオレフィン／非共役ポリエンインターポリマーを含む。
【００１９】
一実施形態では、第１の組成物は、第２のエチレン／αオレフィン／非共役ポリエンインターポリマーをさらに含む。さらなる実施形態では、第１の組成物は、第１の組成物の重量に基づいて、３０重量パーセント以上、さらに４０重量パーセント以上、さらに５０重量パーセント以上の合計重量の第２のエチレン／αオレフィン／非共役ポリエンインターポリマーおよびエチレン／αオレフィン／非共役ポリエンインターポリマーを含む。
【００２０】
一実施形態では、第１の組成物は以下の関係：１３Ｃ  ＮＭＲピーク面積％≧−０．４０（Ｃ２）＋３３％を満たし、「１３Ｃ  ＮＭＲピーク面積％」は、１３Ｃ  ＮＭＲにより決定された｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、「Ｃ２」は、第１の組成物の重量に基づいて、第１の組成物中の重合エチレンの重量パーセントである。
【００２１】
一実施形態では、第１の組成物は、第１の組成物の重量に基づいて、４０〜８０重量パーセントのエチレン、さらに４５〜７５重量パーセントのエチレンを含む。
【００２２】
一実施形態では、第１の組成物は、第１の組成物の重量に基づいて、０．５〜１５重量パーセント、さらに０．５〜１２重量パーセント、さらに０．５〜１０重量パーセント、さらに０．５〜８重量パーセント、さらに０．５〜６重量パーセントのポリエンを含む。さらなる実施形態では、ポリエンはジエン、さらにＥＮＢである。
【００２３】
一実施形態では、第１の組成物は、０．１ラジアン／秒、１９０℃で４０，０００Ｐａ・ｓ以上、さらに４５，０００Ｐａ・ｓ以上、さらに５０，０００Ｐａ・ｓ以上の粘度を有する。
【００２４】
一実施形態では、第１の組成物は、１５以上、さらに２０以上のムーニー粘度を有する（ＭＬ１＋４、１２５℃）。
【００２５】
一実施形態では、第１の組成物は、３０以上、さらに４０以上のムーニー粘度を有する（ＭＬ１＋４、１２５℃）。
【００２６】
一実施形態では、第１の組成物は、５０以上、さらに６０以上、さらに７０以上のムーニー粘度を有する（ＭＬ１＋４、１２５℃）。
【００２７】
一実施形態では、第１の組成物は、１５〜１００、さらに２０〜８０のムーニー粘度を有する（ＭＬ１＋４、１２５℃）。
【００２８】
一実施形態では、第１の組成物は、４．０以下、さらに３．５以下、さらに３．０以下のＭＷＤを有する。
【００２９】
一実施形態では、第１の組成物は、２．０以上、さらに２．１以上のＭＷＤを有する。
【００３０】
一実施形態では、第１の組成物は、２０以上、さらに２３以上、さらに２５以上のレオロジー比（１９０℃でＶ０．１／Ｖ１００）を有する。
【００３１】
一実施形態では、第１の組成物は、２０〜５０、さらに２２〜４５、さらに２５〜４０のレオロジー比（１９０℃でＶ０．１／Ｖ１００）を有する。
【００３２】
一実施形態では、第１の組成物は、０．１ラジアン／秒、１９０℃で３０，０００〜１３０，０００Ｐａ・ｓ、さらに３５，０００〜１２５，０００Ｐａ・ｓ、さらに４０，０００〜１２０，０００Ｐａ・ｓの粘度を有する。
【００３３】
一実施形態では、第１の組成物は、３５０，０００ｇ／モル以下、さらに３００，０００ｇ／モル以下、さらに２５０，０００ｇ／モル以下の重量平均分子量（Ｍｗ）を有する。
【００３４】
一実施形態では、第１の組成物は、５０，０００〜３５０，０００ｇ／モル、さらに６０，０００〜３００，０００ｇ／モル、さらに７０，０００〜２５０，０００ｇ／モルの重量平均分子量（Ｍｗ）を有する。
【００３５】
一実施形態では、第１の組成物は、０．７０〜１．９０、さらに０．７５〜１．８０、さらに０．７７〜１．７０のタンデルタ（０．１ラジアン／秒、１９０℃）を有する。
【００３６】
一実施形態では、第１の組成物は、１．００〜１．９０、さらに１．１０〜１．８０のタンデルタ（０．１ラジアン／秒、１９０℃）を有する。
【００３７】
一実施形態では、第１の組成物は、第１の組成物の重量に基づいて、４０〜９０重量パーセントのエチレン、さらに５０〜９０重量パーセントのエチレン、さらに５５〜８５重量パーセントのエチレン、さらに６０〜８０重量パーセントのエチレンを含む。
【００３８】
一実施形態では、第１の組成物は、本組成物の重量に基づいて、２０重量パーセント以上、さらに３０重量パーセント以上、さらに４０重量パーセント以上の量で存在する。
【００３９】
第１の組成物は、本明細書に記載の２つ以上の実施形態の組み合わせを含み得る。
【００４０】
エチレン／αオレフィン／非共役ポリエンインターポリマーは、本明細書に記載の２つ以上の実施形態の組み合わせを含み得る。
【００４１】
一実施形態では、エチレン／αオレフィン／非共役ポリエンインターポリマーは、エチレン／αオレフィン／ジエンインターポリマー（ＥＡＯＤＭ）である。さらなる実施形態では、該インターポリマーは、エチレン／プロピレン／ジエンターポリマー（ＥＰＤＭ）である。さらなる実施形態では、該ジエンは、５−エチリデン−２−ノルボルネン（ＥＮＢ）である。
【００４２】
一実施形態では、エチレン／αオレフィン／非共役ポリエンインターポリマーは、２０以上、さらに３０以上、さらに４０以上、さらに５０以上のレオロジー比（１９０℃でＶ０．１／Ｖ１００）を有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００４３】
一実施形態では、エチレン／αオレフィン／非共役ポリエンインターポリマーは、２０〜８０、さらに３０〜７０、さらに４０〜６０のレオロジー比（１９０℃でＶ０．１／Ｖ１００）を有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００４４】
エチレン／αオレフィン／非共役ポリエンインターポリマーのレオロジー比（１９０℃でＶ０．１／Ｖ１００）は、ニートポリマー（油なし、充填剤なし）のものである。ポリマーは、「ｐｐｍ量」の１つ以上の抗酸化剤および／または他の安定剤で安定化され得る。
【００４５】
一実施形態では、エチレン／αオレフィン／非共役ポリエンは、０．１ラジアン／秒、１９０℃で１２０，０００〜２００，０００Ｐａ・ｓ、さらに１３０，０００〜１９０，０００Ｐａ・ｓ、さらに１４０，０００〜１８０，０００Ｐａ・ｓの粘度を有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００４６】
一実施形態では、エチレン／αオレフィン／非共役ポリエンインターポリマーは、インターポリマーの重量に基づいて、３．０〜１２．０重量パーセントのポリエン、さらに４．０〜１０．０重量パーセントのポリエン、さらに５．０〜７．０重量パーセントのポリエンを含む。さらなる実施形態では、該ポリエンはジエンである。さらなる実施形態では、該ジエンは、５−エチリデン−２−ノルボルネン（ＥＮＢ）である。
【００４７】
一実施形態では、エチレン／αオレフィン／非共役ポリエンインターポリマーは、３０以上、さらに３５以上、さらに４０以上のムーニー粘度を有する（ＭＬ１＋４、１２５℃）。ムーニー粘度は、ニートポリマー（油なし、充填剤なし）のものである。ポリマーは、「ｐｐｍ量」の１つ以上の抗酸化剤および／または他の安定剤で安定化され得る。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００４８】
一実施形態では、エチレン／αオレフィン／非共役ポリエンインターポリマーは、３．５以下、さらに３．０以下、さらに２．５以下のＭＷＤを有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００４９】
一実施形態では、エチレン／αオレフィン／非共役ポリエンインターポリマーは、１．２以上、さらに１．５以上、さらに１．８以上のＭＷＤを有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００５０】
一実施形態では、エチレン／αオレフィン／非共役ポリエンインターポリマーは、１．７以上、さらに２．０以上、さらに２．２以上のＭＷＤを有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００５１】
一実施形態では、エチレン／αオレフィン／非共役ポリエンインターポリマーは、４００，０００ｇ／モル以下、さらに３００，０００ｇ／モル以下、さらに２００，０００ｇ／モル以下の重量平均分子量（Ｍｗ）を有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００５２】
一実施形態では、エチレン／αオレフィン／非共役ポリエンインターポリマーは、８０，０００〜３００，０００ｇ／モル、さらに１００，０００〜２００，０００ｇ／モルの重量平均分子量（Ｍｗ）を有する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００５３】
一実施形態では、エチレン／αオレフィン／非共役ポリエンインターポリマーは、インターポリマーの重量に基づいて、４０〜９０重量パーセントのエチレン、さらに５０〜９０重量パーセントのエチレン、さらに５５〜８５重量パーセントのエチレン、さらに６０〜８０重量パーセントのエチレンを含む。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００５４】
一実施形態では、エチレン／αオレフィン／非共役ポリエンインターポリマーは、本組成物の重量に基づいて、２０重量パーセント以上、さらに３０重量パーセント以上、さらに４０重量パーセント以上の量で存在する。さらなる実施形態では、該インターポリマーは、ＥＡＯＤＭ、さらにエチレン／プロピレン／ジエン（ＥＰＤＭ）ターポリマーである。さらなる実施形態では、該ジエンは、５−エチリデン−２−ノルボルネン（ＥＮＢ）である。
【００５５】
エチレン／αオレフィン／非共役ポリエンインターポリマー、さらにＥＡＯＤＭ、さらにＥＰＤＭは、本明細書に記載の２つ以上の実施形態の組み合わせを含み得る。
【００５６】
一実施形態では、本組成物は架橋剤をさらに含む。
【００５７】
一実施形態では、本組成物は油をさらに含む。
【００５８】
一実施形態では、発明組成物は充填剤をさらに含む。好適な充填剤としては、粘土、ＣａＣＯ３、タルク、カーボンブラック、および鉱物線維が挙げられるがこれらに限定されない。
【００５９】
一実施形態では、充填剤は、本組成物の重量に基づいて、５〜３０重量パーセントの量で存在する。
【００６０】
一実施形態では、発明組成物は少なくとも１つの安定剤をさらに含む。好適な安定剤としては、ＡＯおよびＵＶ安定剤が挙げられるがこれらに限定されない。
【００６１】
発明組成物は、本明細書に記載の２つ以上の実施形態の組み合わせを含み得る。
【００６２】
本発明はまた、本明細書に記載の１つ以上の実施形態の発明組成物から形成される架橋組成物を提供する。
【００６３】
本発明はまた、本明細書に記載の１つ以上の実施形態の発明組成物から形成される少なくとも１つの構成要素を備える物品を提供する。さらなる実施形態では、本物品は、プロファイル、射出成形部品、ガスケット、自動車部品、建築および建設材料、靴構成要素、ならびに管から成る群から選択される。
【００６４】
一実施形態では、本物品は自動車部品である。
【００６５】
本発明はまた、本明細書に記載の１つ以上の実施形態の架橋組成物から形成される少なくとも１つの構成要素を備える物品を提供する。さらなる実施形態では、本物品は、プロファイル、射出成形部品、ガスケット、自動車部品、建築および建設材料、靴構成要素、ならびに管から成る群から選択される。
【００６６】
発明組成物は、本明細書に記載の２つ以上の実施形態の組み合わせを含み得る。
【００６７】
発明物品は、本明細書に記載の２つ以上の実施形態の組み合わせを含み得る。
【００６８】
エチレン／αオレフィン／非共役ポリエンインターポリマー
本明細書に記載の発明組成物のための、エチレン／αオレフィン／非共役ポリエンインターポリマー（第２のエチレン／αオレフィン／非共役ポリエンインターポリマーを含む）は、重合形態で、エチレン、αオレフィン、および非共役ポリエンを含む。αオレフィンの好適な例としては、Ｃ３−Ｃ２０αオレフィン、さらにＣ３−Ｃ１０αオレフィン、好ましくはプロピレンが挙げられる。非共役ポリエンの好適な例としては、Ｃ４−Ｃ４０非共役ジエンが挙げられる。
【００６９】
該αオレフィンは、脂肪族または芳香族化合物のいずれかであってよい。該αオレフィンは、好ましくはＣ３−Ｃ２０脂肪族化合物、好ましくはＣ３−Ｃ１６脂肪族化合物、より好ましくはＣ３−Ｃ１０脂肪族化合物である。好ましいＣ３−Ｃ１０脂肪族αオレフィンは、プロピレン、１−ブテン、１−ヘキセン、および１−オクテン、ならびにより好ましくはプロピレンから成る群から選択される。さらなる実施形態では、該インターポリマーは、エチレン／プロピレン／−ジエン（ＥＰＤＭ）ターポリマーである。さらなる実施形態では、該ジエンは、５−エチリデン−２−ノルボルネン（ＥＮＢ）である。
【００７０】
例示的非共役ポリエンとしては、例えば１，４−ヘキサジエンおよび１，５−ヘプタジエンなどの直鎖非環式ジエンと、例えば５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，７−ジメチル−１，７−オクタジエン、５，７−ジメチル−１，７−オクタジエン、１，９−デカジエン、およびジヒドロミルセンの混合異性体などの分枝鎖非環式ジエンと、例えば１，４−シクロヘキサジエン、１，５−シクロオクタジエン、および１，５−シクロドデカジエンなどの単環脂環式ジエンと、例えばテトラヒドロインデン、メチルテトラヒドロインデンなどの多環脂環式融合および架橋環ジエンと、例えば５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネン、および５−シクロヘキシリデン−２−ノルボルネンなどのアルケニル、アルキリデン、シクロアルケニル、およびシクロアルキリデンノルボルネンと、が挙げられる。該ポリエンは好ましくは、ＥＮＢ、ジシクロペンタジエン、１，４−ヘキサジエン、７−メチル−１，６−オクタジエン、好ましくはＥＮＢ、ジシクロペンタジエン、および１，４−ヘキサジエン、より好ましくはＥＮＢおよびジシクロペンタジエン、さらにより好ましくはＥＮＢから成る群から選択される非共役ジエンである。
【００７１】
一実施形態では、エチレン／αオレフィン／非共役ポリエンインターポリマーは、インターポリマーの重量に基づいて、過半量の重合エチレンを含む。さらなる実施形態では、エチレン／αオレフィン／非共役ポリエンインターポリマーは、エチレン／αオレフィン／デンインターポリマーである。さらなる実施形態では、該インターポリマーはＥＰＤＭである。さらなる実施形態では、該ジエンはＥＮＢである。
【００７２】
一実施形態では、エチレン／αオレフィン／非共役ポリエンインターポリマーは、１．７〜５．０、さらに１．８〜４．０、さらに２．０〜３．５、さらに２．０〜３．０の分子量分布（Ｍｗ／Ｍｎ）を有する。さらなる実施形態では、エチレン／αオレフィン／非共役ポリエンインターポリマーは、エチレン／αオレフィン／デンインターポリマー（ＥＡＯＤＭ）である。さらなる実施形態では、該インターポリマーはＥＰＤＭである。さらなる実施形態では、該ジエンはＥＮＢである。
【００７３】
一実施形態では、エチレン／αオレフィン／非共役ポリエンインターポリマーは、１２５℃で２０以上、さらに３０以上、さらに３５以上のムーニー粘度、ＭＬ（１＋４）を有する。さらなる実施形態では、エチレン／αオレフィン／非共役ポリエンインターポリマーは、エチレン／αオレフィン／デンインターポリマーである。さらなる実施形態では、該インターポリマーはＥＰＤＭである。さらなる実施形態では、該ジエンはＥＮＢである。
【００７４】
一実施形態では、エチレン／αオレフィン／非共役ポリエンインターポリマーは、１２５℃で１００未満、または８０以下、または６０以下のムーニー粘度、ＭＬ（１＋４）を有する。さらなる実施形態では、エチレン／αオレフィン／非共役ポリエンインターポリマーは、エチレン／αオレフィン／デンインターポリマーである。さらなる実施形態では、該インターポリマーはＥＰＤＭである。さらなる実施形態では、該ジエンはＥＮＢである。
【００７５】
一実施形態では、エチレン／αオレフィン／非共役ポリエンインターポリマーは、１２５℃で２０〜１００、または３０〜８０、または３５〜６０のムーニー粘度、ＭＬ（１＋４）を有する。さらなる実施形態では、エチレン／αオレフィン／非共役ポリエンインターポリマーは、エチレン／αオレフィン／デンインターポリマーである。さらなる実施形態では、該インターポリマーはＥＰＤＭである。さらなる実施形態では、該ジエンはＥＮＢである。
【００７６】
一実施形態では、エチレン／αオレフィン／非共役ポリエンインターポリマーは、１２５℃で１０〜１００、または１５〜９０、または２０〜８５のムーニー粘度、ＭＬ（１＋４）を有する。さらなる実施形態では、エチレン／αオレフィン／非共役ポリエンインターポリマーは、エチレン／αオレフィン／ジエンインターポリマーである。さらなる実施形態では、該インターポリマーはＥＰＤＭである。さらなる実施形態では、該ジエンはＥＮＢである。
【００７７】
ムーニー粘度は、ニートインターポリマーのもの（または、例えばカーボンブラック、および／または油などの充填剤を含有するポリマーに対するニートポリマーの計算された粘度）である。ニートポリマーとは、充填剤を含まず油を含まないポリマーを意味する。
【００７８】
エチレン／αオレフィン／非共役ポリエンインターポリマーは、本明細書に記載の２つ以上の実施形態の組み合わせを含み得る。
【００７９】
エチレン／αオレフィン／ジエンインターポリマーは、本明細書に記載の２つ以上の実施形態の組み合わせを含み得る。
【００８０】
ＥＰＤＭターポリマーは、本明細書に記載の２つ以上の実施形態の組み合わせを含み得る。
【００８１】
架橋剤
加硫剤としては、例えば元素硫黄、４，４′−ジチオジモルフォリン、チウラムジ−およびポリスルフィド、アルキルフェノールジスルフィド、ならびに２−モルフォリノ−ジチオベンゾチアゾールなどの硫黄含有化合物と、例えばジ−ｔｅｒｔブチルペルオキシド、ｔｅｒｔブチルクミルペルオキシド、ジクミルペルオキシド、２，５−ジメチル−２，５−ジ−（ｔｅｒｔブチルペルオキシ）ヘキサン、ジ−（ｔｅｒｔブチルペルオキシイソプロピル）ベンゼン、ｔｅｒｔブチルペルオキシベンゾエート、および１，１−ジ−（ｔｅｒｔブチルペルオキシ）−３，３，５−トリメチルシクロヘキサンなどのペルオキシドと、例えば亜鉛、マグネシウム、および酸化鉛などの金属酸化物と、例えばｐ−キノン−ジオキシムおよびｐ，ｐ′−ジベンゾイルキノン−ジオキシムなどのジニトロソ化合物と、ヒドロキシメチルまたはハロメチル官能基を含有するフェノール−ホルムアルデヒド樹脂と、が挙げられるがこれらに限定されない。本発明に使用するこれらの加硫剤のいずれの好適性も、配合技術の当業者に周知であるように、ポリマーの選択に大きく左右される。硫黄は結晶質元素硫黄または非晶質元素硫黄であり得、いずれのタイプも純粋形態であるか、または不活性担体上で担持されてよい。担持される硫黄の一例は、Ｒｈｅｉｎ  Ｃｈｅｍｉｅ社のＲｈｅｎｏｇｒａｎ  Ｓ−８０（８０％のＳおよび２０％の不活性担体）である。
【００８２】
本発明の一実施形態では、硫黄含有化合物およびそのペルオキシドが好ましい加硫剤であり、硫黄含有化合物が最も好ましい。これらの加硫剤の混合物を用いてよいことが理解されているが、これは一般的に好ましくない。加硫剤の量は、本組成物中の１００部分のポリマーに基づいて、約１〜１０重量部の範囲であり得る。
【００８３】
用いられる加硫温度および時間は典型的である。約２５０°Ｆ〜約４４０°Ｆの範囲の温度、および約１分〜約１２０分の範囲の時間を用いてよい。
【００８４】
追加の架橋剤としては、フェノール樹脂、アジド、アルデヒド−アミン反応生成物、ビニルシラン、ヒドロシリル化物、置換尿素、置換グアニジン、置換キサンテート、置換ジチオカルバメート、およびこれらの組み合わせが挙げられるがこれらに限定されない。Ｅｎｃｙｃｌｏｐｅｄｉａ  ｏｆ  Ｃｈｅｍｉｃａｌ  Ｔｅｃｈｎｏｌｏｇｙ，Ｖｏｌ．１７，２ｎｄ  ｅｄｉｔｉｏｎ，Ｉｎｔｅｒｓｃｉｅｎｃｅ  Ｐｕｂｌｉｓｈｅｒｓ，１９６８、またＯｒｇａｎｉｃ  Ｐｅｒｏｘｉｄｅｓ，Ｄａｎｉｅｌ  Ｓｅｅｒｎ，Ｖｏｌ．１，Ｗｉｌｅｙ−Ｉｎｔｅｒｓｃｉｅｎｃｅ，１９７０（これらは参照によりその全体が本明細書に組み込まれる）を参照されたい。
【００８５】
架橋剤は、随意の助剤（ｃｏ−ａｇｅｎｔ）を有するフェノール硬化剤もしくはペルオキシド硬化剤、またはヒドロシリル化触媒を有するヒドロシリル化架橋剤、またはシラングラフト化インターポリマーのための随意の助剤アルミナ三水和物（「ＡＴＨ」）を有するジブチルスズジラウレート（「ＤＢＴＤＬ」）であってよい。フェノール樹脂およびＳｎＣｌ２がＥＰＤＭ硬化のために使用される（ペルオキシド、または硫黄もしくはヒドロシリル化硬化システムを使用してもよい）。
【００８６】
好適なペルオキシドとしては、芳香族ダクチルペルオキシド、脂肪族ダクチルペルオキシド、二塩基酸ペルオキシド、ケテンペルオキシド、アルキルペルオキシエステル、アルキルヒドロペルオキシド（例えば、ジアセチルペルオキシド、ジベンゾイルペルオキシド、ビス−２，４−ジクロロベンゾイルペルオキシド、ジ−ｔｅｒｔ−ブチルペルオキシド、ジクミルペルオキソド、ｔｅｒｔ−ブチル−ペルベンゾエート、ｔｅｒｔ−ブチルクミルペルオキシド、２，５−ビス（ｔ−ブチルペルオキシ）−２，５−ジメチルヘキサン、２，５−ビス（ｔ−ブチルペルオキシ）−２，５−ジメチルヘキシン−３、４，４，４′，４′−テトラ−（ｔ−ブチルペルオキシ）−２，２−ジシクロヘキシルプロパン、１，４−ビス−（ｔ−ブチルペルオキシイソプロピル）−ベンゼン、１，１−ビス−（ｔ−ブチルペルオキシ）−３，３，５−トリメチル−シクロヘキサン、ラウロイルペルオキシド、コハク酸ペルオキシド、シクロヘキサノンペルオキシド、ｔ−ブチルペルアセテート、ブチルヒドロペルオキシドなどが挙げられるがこれらに限定されない。
【００８７】
加硫エラストマーは、別々の反応押出プロセスを介して低レベルのペルオキシドの存在下でビニルシランモノマーにグラフト化され得る。好適なビニルシランとしては、ビニルトリメトキシシラン、ビニルトリエトキシシランが挙げられるがこれらに限定されない。グラフト化エラストマーは次に、動的加硫プロセスの間に、ジブチルスズジラウレートなどの触媒の存在下で、水と反応しポリマーを硬化することができる。好適な水供給源としては、蒸気、水／エチレングリコール混合物、アルミニウム三水和物、およびマグネシウム水酸化物が挙げられるがこれらに限定されない。エチレン−αオレフィンコポリマーまたはエチレン−αオレフィン−ポリエンターポリマーのいずれも、この硬化システムに好適な加硫エラストマーである。
【００８８】
分子内に少なくとも２つのＳｉＨ基を有するシリコン水素化物を、ヒドロシリル化触媒の存在下で不飽和ゴム構成要素の炭素−炭素多重結合と反応させ、動的加硫の間に有用な架橋を形成することができる。好適なシリコン水素化物化合物としては、メチル水素ポリシロキサン、メチル水素ジメチル−シロキサンコポリマー、メチル水素アルキルメチルポリシロキサン、ビス（ジメチルシリル）アルカン、およびビス（ジメチルシリル）ベンゼンが挙げられるがこれらに限定されない。本組成物のプロセスにおいて有用なシリコン水素化物化合物の量は、ゴム内の炭素−炭素二重結合当たりＳｉＨ約０．１〜約１０．０モル当量の範囲であり得、好ましくは熱可塑性エラストマーのゴム構成要素内の炭素−炭素二重結合当たりＳｉＨ約０．５〜約５．０モル当量の範囲内である。ヒドロシリル化加硫反応に好適な触媒としては、例えばパラジウム、ロジウム、白金などのＶＩＩＩ族の遷移金属が挙げられ、これらの金属の錯体を含む。ＥＰＤＭを動的に加硫してＴＰＶを生成するためのヒドロシリル化架橋の使用は、米国特許第６，２５１，９９８号（Ｍｅｄｓｋｅｒら、２００１年６月２６日）に開示され、これは参照によりその全体が本明細書に組み込まれる。
【００８９】
架橋剤は、本明細書に記載の２つ以上の実施形態の組み合わせを含み得る。
【００９０】
油
油としては、例えば芳香族およびナフテン油などの石油と、ポリアルキルベンゼン油と、例えばアルキルおよびアルコキシアルキルオレートならびにステアレートなどの有機酸モノエステルと、例えばジアルキル、ジアルコキシアルキル、およびアルキルアリールフタレート、テレフタレート、セバケート、アジペート、ならびにグルタレートなどの有機酸ジエステルと、例えばトリ−、テトラ−、およびポリエチレングリコールジアルカノエートなどのグリコールジエステルと、トリアルキルトリメリテートと、トリアルキル、トリアルコキシアルキル、アルキルジアリール、およびトリアリールフォスフェートと、塩化パラフィン油と、クマロン−インデン樹脂と、松ヤニと、例えばヒマシ油、トール油、ナタネ油、および大豆油などの植物油と、これらのエステルおよびエポキシド化誘導体などと、が挙げられるがこれらに限定されない。
【００９１】
一実施形態では、油は、本組成物の重量に基づいて、５〜７０重量パーセント、さらに５〜６０重量パーセント、さらに５〜５０重量パーセントの量で存在する。
【００９２】
一実施形態では、油は、非芳香族油、パラフィン油、ナフテン油、およびこれらの組み合わせから成る群から選択される。好適な油としては、ＳＵＮＰＡＲ  ２２８０、ＰＡＲＡＬＵＸ  ６００１、ＨＹＤＲＯＢＲＩＴＥ  ５５０、およびＣＡＬＳＯＬ  ５５５０が挙げられるがこれらに限定されない。
【００９３】
油は、本明細書に記載の２つ以上の実施形態の組み合わせを含み得る。
【００９４】
添加剤
発明組成物は、１つ以上の追加の添加剤を含み得る。好適な添加剤としては、充填剤、抗酸化剤およびオゾン劣化防止剤、ＵＶ安定剤、難燃剤、着色料または色素、ならびにこれらの組み合わせが挙げられるがこれらに限定されない。
【００９５】
充填剤としては、カーボンブラック、アルミニウム、マグネシウム、カルシウム、ナトリウム、カリウムのシリケート、およびこれらの混合物と、カルシウム、マグネシウムのカーボネート、およびこれらの混合物と、シリコン、カルシウム、亜鉛、鉄、チタン、およびアルミニウムの酸化物と、カルシウム、バリウム、および鉛の硫酸と、アルミナ三水和物と、マグネシウム水酸化物と、天然繊維、合成繊維などと、が挙げられるがこれらに限定されない。
【００９６】
いくつかの抗酸化剤およびオゾン劣化防止剤としては、ヒンダードフェノール、ビスフェノール、およびチオビスフェノール、ならびに置換ヒドロキノンが挙げられるがこれらに限定されない。発泡構造体を作製するために、アゾジカーボンアミドなどの発泡剤を使用できる。
【００９７】
一実施形態では、発明組成物は熱可塑性ポリマーをさらに含む。ポリマーとしては、プロピレン系ポリマー、エチレン系ポリマー、およびオレフィンマルチブロックインターポリマーが挙げられるがこれらに限定されない。好適なエチレン系ポリマーとしては、高密度ポリエチレン（ＨＤＰＥ）、直鎖状低密度ポリエチレン（ＬＬＤＰＥ）、超低密度（ｖｅｒｙ  ｌｏｗ  ｄｅｎｓｉｔｙ）ポリエチレン（ＶＬＤＰＥ）、超低密度（ｕｌｔｒａ  ｌｏｗ  ｄｅｎｓｉｔｙ）ポリエチレン（ＵＬＤＰＥ）、均一分枝直鎖状エチレンポリマー、および均一分枝実質的直鎖状エチレンポリマー（即ち、均一分枝長鎖分枝エチレンポリマー）が挙げられるがこれらに限定されない。
【００９８】
適用例
発明組成物を使用して、様々な物品もしくは製造物、またはそれらの構成要素部品もしくは部分を調製することができる。多くの従来のプロセスおよび装置のうちの任意の１つによって、発明組成物を完成製造品に転換することができる。例示的プロセスとしては、押出成形、カレンダー成形、圧縮成形、および他の典型的な熱硬化性材料形成プロセスが挙げられるがこれらに限定されない。
【００９９】
物品としては、シート、発泡体、成形品、および押出成形部品が挙げられるがこれらに限定されない。追加の物品としては、自動車部品、ウェザーストリップ、ベルト、ホース、建築プロファイル、ワイヤおよびケーブル外被、床材、ガスケット、タイヤおよびタイヤ構成要素、コンピュータ部品、建築材料、ならびに履物構成要素が挙げられる。当業者であれば、過度の実験なしにこのリストを容易に増大させることができる。
【０１００】
定義
別段の記載があるか、文脈から暗示的であるか、または当技術分野において慣例となっている場合を除き、全ての部分およびパーセントは重量に基づいて、全ての試験方法は本開示の出願日現在で最新である。
【０１０１】
用語「組成物」は、本明細書において使用される場合、本組成物を含む材料（複数可）、ならびに本組成物の材料から形成される反応生成物および分解生成物を含む。いかなる反応生成物または分解生成物も、典型的に微量または残存量で存在する。
【０１０２】
用語「ポリマー」は、本明細書において使用される場合、同じか異なる種類のものかを問わず、モノマーを重合することによって調製されるポリマー化合物を意味する。したがって一般名称「ポリマー」は、用語「ホモポリマー」（微量の不純物がポリマー構造に組み込まれ得るという理解の下に、１種類のみのモノマーから調製されるポリマーを意味するために用いられる）、および下文に定義される用語「インターポリマー」を包含する。触媒残渣などの微量の不純物はポリマー内に組み込まれてよい。
【０１０３】
用語「インターポリマー」は、本明細書において使用される場合、少なくとも２つの異なる種類のモノマーの重合によって調製されるポリマーを意味する。したがって用語「インターポリマー」は、用語「コポリマー」（２つの異なる種類のモノマーから調製されるポリマーを意味するために用いられる）、および２つ以上の異なる種類のモノマーから調製されるポリマーを含む。
【０１０４】
用語「エチレン系ポリマー」は、本明細書において使用される場合、重合形態で、過半数の重量パーセントのエチレン（ポリマーの重量に基づく）を含み、随意に１つ以上のコモノマーを含み得るポリマーを意味する。
【０１０５】
用語「エチレン系インターポリマー」は、本明細書において使用される場合、重合形態で、過半数の重量パーセントのエチレン（インターポリマーの重量に基づく）、および少なくとも１つのコモノマーを含むポリマーを意味する。
【０１０６】
用語「エチレン／αオレフィン／非共役ポリエンインターポリマー」は、本明細書において使用される場合、重合形態で、エチレン、αオレフィン、および非共役ポリエンを含むポリマーを意味する。一実施形態では、「エチレン／αオレフィン／非共役ポリエンインターポリマー」は、過半数の重量パーセントのエチレン（インターポリマーの重量に基づく）を含む。
【０１０７】
用語「エチレン／αオレフィン／ジエンインターポリマー」は、本明細書において使用される場合、重合形態で、エチレン、αオレフィン、およびジエンを含むポリマーを意味する。一実施形態では、「エチレン／αオレフィン／ジエンインターポリマー」は、過半数の重量パーセントのエチレン（インターポリマーの重量に基づく）を含む。
【０１０８】
用語「エチレン／αオレフィンコポリマー」は、本明細書において使用される場合、重合形態で、過半量のエチレンモノマー（コポリマーの重量に基づく）、およびαオレフィンを、ただ２つの種類のモノマーとして含むコポリマーを意味する。
【０１０９】
用語「プロピレン系ポリマー」は、本明細書において使用される場合、重合形態で、過半量のプロピレンモノマー（ポリマーの重量に基づく）を含み、随意に１つ以上のコモノマーを含み得るポリマーを意味する。
【０１１０】
用語「プロピレン／αオレフィンコポリマー」は、本明細書において使用される場合、重合形態で、過半量のプロピレンモノマー（コポリマーの重量に基づく）、およびαオレフィンを、ただ２つの種類のモノマーとして含むコポリマーを意味する。
【０１１１】
用語「プロピレン／エチレンコポリマー」は、本明細書において使用される場合、重合形態で、過半量のプロピレンモノマー（コポリマーの重量に基づく）、およびエチレンを、ただ２つの種類のモノマーとして含むコポリマーを意味する。
【０１１２】
用語「含む（ｃｏｍｐｒｉｓｉｎｇ）」、「含む（ｉｎｃｌｕｄｉｎｇ）」、「有する（ｈａｖｉｎｇ）」、およびそれらの派生語は、それが明確に開示されているかを問わず、いかなる追加の構成要素、ステップ、または手順の存在も除外することを意図しない。いかなる疑義を回避するために、用語「含む（ｃｏｍｐｒｉｓｉｎｇ）」の使用を通じて特許請求される全ての組成物は、別段の記載がない限り、任意の追加の添加剤、アジュバント、またはポリマーのものかを問わない化合物を含み得る。対照的に、用語「から本質的に成る」は、実現可能性に本質的でないものを除き、いかなる他の構成要素、ステップ、または手順を、いかなる後続の記述の範囲からも除外する。用語「から成る」は、明確に記述または列記されないいかなる構成要素、ステップ、または手順を除外する。
【０１１３】
試験方法
ゲル浸透クロマトグラフィ
クロマトグラフシステムは、Ｐｏｌｙｍｅｒ  ＬａｂｏｒａｔｏｒｉｅｓのモデルＰＬ−２１０またはＰｏｌｙｍｅｒ  ＬａｂｏｒａｔｏｒｉｅｓのモデルＰＬ−２２０のいずれかから成った。カラムおよびカルーセル区画を１４０℃で操作した。カラムは、３つのＰｏｌｙｍｅｒ  Ｌａｂｏｒａｔｏｒｉｅｓの１０ミクロンＭｉｘｅｄ−Ｂカラムであった。使用した溶剤は１，２，４トリクロロベンゼンであった。「５０ミリリットルの溶剤中０．１グラムのポリマー」の濃度で試料を調製した。試料を調製するために使用した溶剤は、「２００ｐｐｍのブチル化ヒドロキシトルエン（ＢＨＴ）」を含有した。２時間１６０℃で軽く撹拌することによって試料を調製した。注入体積は１００マイクロリットルであり、流速は１．０ミリリットル／分であった。
【０１１４】
５８０〜８，４００，０００ｇ／モルの範囲の分子量を有し、個別の分子量の間に少なくとも１０の分離を有する６つの「カクテル」混合物内に配置した、２１の「狭い分子量分布のポリスチレン標準」を用いて、ＧＰＣカラムセットの較正を行った。この標準はＰｏｌｙｍｅｒ  Ｌａｂｏｒａｔｏｒｉｅｓ（Ｓｈｒｏｐｓｈｉｒｅ，ＵＫ）から購入した。１，０００ｋｇ／モル以上の分子量については「５０ミリリットルの溶剤中０．０２５グラム」で、１，０００ｋｇ／モル未満の分子量については「５０ミリリットルの溶剤中０．０５グラム」で、このポリスチレン標準を調製した。このポリスチレン標準を、３０分間穏やかに撹拌しながら８０摂氏度で溶解した。「最高分子量」の構成要素が減少する順序に狭い標準の混合をまず行い、分解を最小化した。以下の方程式を使用して、ポリスチレン標準ピーク分子量をポリエチレン分子量に変換した：Ｍポリエチレン＝Ａ×（Ｍポリスチレン）Ｂ、式中、Ｍは分子量であり、Ａは０．４３１の値を有し、Ｂは１．０に等しい（Ｗｉｌｌｉａｍｓ  ａｎｄ  Ｗａｒｄ，Ｊ．Ｐｏｌｙｍ．Ｓｃ．，Ｐｏｌｙｍ．Ｌｅｔ．，６，６２１（１９６８）に記載の通り）。Ｖｉｓｃｏｔｅｋ  ＴｒｉＳＥＣソフトウェア、バージョン３．０を使用して、ポリエチレン等価分子量の計算を行った。
【０１１５】
ＥＰＤＭ組成分析のためのＦＴＩＲ方法
エチレン、プロピレン、および５−エチリデン−２−ノルボルネンを含有するターポリマーを、そのエチレン含有量についてはＡＳＴＭ  Ｄ３９００を、そしてそのエチリデン−ノルボルネンまたはジシクロペンタジエン含有量についてはＡＳＴＭ  Ｄ６０４７を使用して分析した。
【０１１６】
ＥＰＤＭ組成分析のための１３Ｃ  ＮＭＲ方法
クロムアセチルアセトネート（弛緩剤）中「０．０２５Ｍ」である、およそ「２．６ｇ」の「テトラクロロエタン−ｄ２／オルトジクロロベンゼンの５０／５０の混合物」を、１０ｍｍのＮＭＲ管内の「０．２ｇの試料」に添加することによって、試料を調製した。管およびその内容物を１５０℃まで加熱することによって、試料を溶解および均質化した。ＢｒｕｋｅｒのＤｕａｌ  ＤＵＬ高温ＣｒｙｏＰｒｏｂｅを備えたＢｒｕｋｅｒの４００ＭＨｚ分光計を使用して、データを収集した。１２０℃の試料温度で、「１データファイル当たり１６０スキャン」、６秒パルス繰り返し遅延を使用して、データを取得した。２５，０００Ｈｚのスペクトル幅および３２Ｋデータ点のファイルサイズを使用して、この取得を実行した。
【０１１７】
以下の分析方法を使用して、実施例の各組成物のＮＭＲスペクトル分析を実行した。ＥＰＤＭ内に存在するモノマーの定量化は、以下の方程式（１〜９）を使用して計算することができる。
【０１１８】
モルエチレンの計算は、１０００積分単位に対して５５．０〜５．０ｐｐｍのスペクトル範囲を正規化する。正規化された積分面積下の付加は７個のＥＮＢ炭素のみを占める。１１１および１４７ｐｐｍにおけるＥＮＢジエンのピークは、高温で二重結合が反応し得るという懸念のため計算から除外される。
【０１１９】
【数１】
0006320407.tif 000002
【０１２０】
発明ＥＰＤＭのさらなるＮＭＲスペクトル分析は、１９．５〜２２．０ｐｐｍの総積分面積の３．５％を超える２１．３〜２１．８ｐｐｍのピーク面積を示した。比較ＥＰＤＭの同様のスペクトル分析は、１９．５〜２２．０ｐｐｍの総積分面積の３．５％未満を示した。スペクトルデータは３０ｐｐｍでのＥＥＥ骨格を基準にした。この領域内のピーク応答は、ＥＰＤＭ内に組み込まれたプロピレン立体規則性の差（ｍｍ％）に典型的に関する。別の種類のエチレン／αオレフィン／非共役ポリエンインターポリマーについて同様の分析を行うことができる。
【０１２１】
動的機械分光法（ＤＭＳ）
窒素パージ下で「２５ｍｍの平行プレート」を備えたＴＡ機器ＡＲＥＳを使用して、小角度振動剪断（溶融ＤＭＳ）を行った。全試料について、試料装填と試験開始との間の時間を５分に設定した。０．１〜１００ラジアン／秒の周波数範囲にわたって１９０℃で実験を行った。１〜３％の試料の応答に基づいて、ひずみ振幅を調節した。振幅および位相の観点から応力応答を分析し、それから貯蔵係数（Ｇ′）、損失係数（Ｇ”）、動的粘度η＊、およびタンデルタを計算した。動的機械分光のための標本は、１８０℃および１０ＭＰａの成形圧力で５分間かけて形成し、次に冷却した圧盤（１５〜２０℃）の間で２分間急冷した「直径２５ｍｍ×厚さ３．３ｍｍ」の圧縮成形ディスクであった。レオロジー比（１９０℃でＶ０．１／Ｖ１００、「ＲＲ」とも称される）を記録した。直鎖分子（検出可能な長鎖分枝がない）は、８以下のＲＲを典型的に有する。
【０１２２】
圧縮永久ひずみ
ＡＳＴＭ  Ｄ３９５に従い、２３℃および１００℃で圧縮永久ひずみを測定した。圧縮成形の項の下に記載の通りに調製した圧縮成形プラークから、直径２９ｍｍ（±０．５ｍｍ）および厚さ１２．７ｍｍ（±０．５ｍｍ）のディスクを型抜きした。切痕、不均一な厚さ、および不均質性について各ボタン試料を検査し、選択したボタン（それらの欠陥がない）を試験した。各試料につき２つの標本に、規定の温度で圧縮永久ひずみを行い、２つの標本の平均結果を報告した。押し合わされ得る２枚の金属プレートを有する圧縮装置内にボタン試料を配置し、ボタン試料の原初の高さの７５％の所定位置に固定した。圧縮した試料と共に、圧縮装置を次にオーブン内に配置し、適切な温度で規定の時間（２３℃または１００℃に対して２２時間）にわたって平衡化した。この試験では、試験温度で応力を放出し、室温で平衡化期間の３０分後に試料の厚さを測定した。圧縮永久ひずみは、圧縮後の試料の回復度の測定値であり、方程式ＣＳ＝（Ｈ０−Ｈ２）／（Ｈ０−Ｈ１）に従って計算され、式中、Ｈ０は試料の原初の厚さであり、Ｈ１は使用されるスペーサーバーの厚さであり、Ｈ２は圧縮力を取り除いた後の試料の最終的な厚さである。
【０１２３】
引張応力−ひずみ特性
ＡＳＴＭ  Ｄ−１７０８に記載の寸法を有する小さな「イヌの骨」型のマイクロ引張打抜型を使用して打抜いた標本を使用して、引張特性を測定した。圧縮成形の項の下に記載の通りに調製した圧縮成形プラークから、打抜標本を切断した。ＩＮＳＴＲＵ−ＭＥＴ製のＩＮＳＴＲＯＮモデル１１２２の機械説明書内のＡＳＴＭ  Ｄ−４１２の方法に従い、室温で引張特性（引張強度および伸長）を測定した。
【０１２４】
ショアＡ硬度
圧縮成形の項に記載の通りに調製した圧縮成形プラークから、試料標本を切断した。デュロメータスタンドモデル９０２と共にＩＮＳＴＲＯＮ製のショアＡデュロメータモデル２０００で、ＡＳＴＭ  Ｄ２２４０によってショアＡ硬度を測定した。この方法は、初期圧入、または規定の期間後の圧入、またはその両方のいずれかに基づく硬度測定を可能にする。本明細書において使用される場合、１０秒の規定の時間で圧入を測定した。
【０１２５】
圧縮成形プラーク
圧縮成形機内で硬化したプラークから、配合物の物理的特性を測定した（引張、圧縮永久ひずみ試験、Ｃ引裂、温度回復について）。ＡＳＴＭ  Ｄ３１８２に従い、ＰＨＩ（１００トンのプレス）を使用して試料を圧縮成形した。
【０１２６】
所望の型（６インチ×６インチ、または圧縮ボタン）を圧盤上に配置した。試料（未硬化のブランケット）を、個別の型孔の寸法より僅かに小さく切断した。ミル方向をマークし、試料を標識化した。この型にシリコーンの希釈液をスプレーブラシした。ミル方向に適切に配置するように注意して、予熱した型内に試料をおいた。圧盤を冷却した。「正常」動作圧力は１００トン、またはゲージに示されるように２００，０００ポンドであった。硬化時間が終了したとき、下部の圧盤は自動的に開いた。試料を取り除き、直ちに水中に配置して硬化を停止させた。試験に先立ち、２４時間にわたり室温で試料を条件付けた。試料を加硫するため、プラークについてはｔ９５データに加え３分を使用して、圧縮永久ひずみボタンについてはｔ９５データに加え１５分を使用して、１６０℃で試料を条件付けた。
【０１２７】
ムーニー粘度
ＡＳＴＭ  １６４６に従い、１分間の予熱時間および４分間のローター動作時間でムーニー粘度（１２５℃でＭＬ１＋４）を測定した。機器はＡｌｐｈａ  Ｔｅｃｈｎｏｌｏｇｉｅｓのムーニー粘度計２０００である。
【０１２８】
未硬化の組成物の粘度を検査できるように、未硬化のブランケット（実験の項を参照のこと）を使用して各配合組成物の粘度を測定した。試験に先立ち、２４時間にわたり室温で試料を条件付けた。
【０１２９】
ムーニースコーチ
ＡＳＴＭ  Ｄ−１６４６に従い、Ａｌｐｈａ  Ｔｅｃｈｎｏｌｏｇｉｅｓのムーニー粘度計２０００を使用して各組成物のスコーチ特性を測定した。ムーニー粘度計を１２５℃に設定した。小さなローターについてムーニースコーチ値を報告し、最小粘度を超える「ｘムーニー単位」までの時間を表した（例えば、ｔ５は粘度の「５ムーニー単位」の上昇）。総試験時間は、１分の予熱時間を伴い３０分であった。スコーチ特性を検査できるように、粘度計内で硬化した未硬化のブランケットから組成物の粘度を測定した。試験に先立ち、２４時間にわたり室温で試料を条件付けた。
【０１３０】
ＭＤＲ分析
ＡＳＴＭ  Ｄ−３１８２に従い、Ａｌｐｈａ  ＴｅｃｈｎｏｌｏｇｉｅｓのレオメータＭＤＲ  ２０００を使用して各配合物のＭＤＲ硬化特性を測定した。１６０℃で３０分の期間にわたりＭＤＲ試験を実行した。未硬化のブランケットの試料から各配合組成物のレオロジーを測定し、これを次にＭＤＲ分析の間に硬化した。試験に先立って、２４時間にわたり室温で試料を条件付けた。特定の割合のムーニー低、ムーニー高、タンデルタ低、タンデルタ高、および硬化状態に達するまでの時間（例えば、ｔ９５は９５％の硬化状態に達するまでの分単位の時間に対応する）などの粘弾特性を、硬化サイクルの間に測定した。
【０１３１】
温度回復
ＡＳＴＭ  Ｄ−１３２９に従い、硬化標本の温度回復特性を測定した。モデル番号ＴＲ−６（ＢＥＮＺ  Ｍａｔｅｒｉａｌｓ）を使用する低温度での回復。この試験方法は、結晶化効果の迅速な評価、ならびに低温度におけるゴムおよびゴム様材料の粘弾特性の比較のための温度回復手順を説明する。初期標本は「４８ｍｍ×１２０ｍｍ×２ｍｍ」の寸法を有し、ＡＳＴＭ  Ｄ−１３２９に記載の形状に従って打抜かれた。標本を１５０％に伸長し、この伸長条件で標本を固定し、減少した弾性の状態に標本を凍結し（−４５℃）、標本を１０分かけて平衡化し、凍結した標本を解除し、温度を１℃／分で上昇させながら、標本を自由に回復させ、それが回復している間、規則的な温度間隔で標本の長さを測定し、得られたデータからこれらの温度での回復の割合を算出することによって、この試験方法を実行した。実際には、１０％および７０％の回復に対応する温度が特に重要であり、それぞれＴＲ１０およびＴＲ７０と指定される。
【０１３２】
Ｃ引裂試験
ＡＳＴＭ  Ｄ−６２４に記載の寸法を有する打抜型を使用して打抜いた標本を使用して、Ｃ引裂特性を測定した。圧縮成形の項の下に記載の通りに調製した、硬化および圧縮成形したプラークから、打抜標本を切断した。ＡＳＴＭ条件（２３＋／−２℃および５０％のＲＨ）で少なくとも１６時間かけて標本を条件付け、その後それらを打抜き出して試験した。ＡＳＴＭ  Ｄ−６２４の方法に従い、室温で引裂特性を測定し、ＩＮＳＴＲＵ−ＭＥＴ製のＩＮＳＴＲＯＮモデル１１２２を使用してミル方向で測定した。グリップの間のゲージ長を５０．８ｍｍに設定し、試験速度は５０８ｍｍ／分で実行した。平均Ｃ引裂強度をＮ／ｍｍ単位で報告した。
【０１３３】
実験
Ｉ．実験用ＥＰＤＭの代表的合成
連続重合
一連の連続的に混合した反応器；単一もしくは二重反応器構成で構成されたループまたは連続的撹拌槽付き反応器を使用する溶液重合プロセスで、ポリマー生成物を生成した。反応器および関連設備ならびに重合条件について、米国特許第５，９７７，２５１号および同第６，５４５，０８８号、ならびにその中の参考文献も参照されたい。
【０１３４】
ＩＳＯＰＡＲ  Ｅの溶剤（ＥｘｘｏｎＭｏｂｉｌから入手可能なＣ８−Ｃ１０飽和炭化水素の混合物）、プロピレン、および５−エチリデン−２−ノルボルネン（ＥＮＢ）の混合物内にエチレンを導入し、反応器の供給流を形成した。触媒を別々に各反応器に個別に供給し、共触媒１および共触媒２を使用して原位置で活性化した。各反応器の排出物は結果的にポリマー、溶剤、および減少したレベルの初期モノマー流の混合物であり、第１の反応器の排出物は、第２の反応器内に直接供給された（別段に試料採取しない限り）。ポリマーの分子量は、各反応器の温度調節、モノマーの転換、および／または水素などの連鎖停止剤の添加によって制御され得る。定常状態条件、即ち、一定の反応物質濃度ならびに溶剤、モノマー、および触媒の継続的投入、ならびに未反応のモノマー、溶剤、およびポリマーの除去の下で、重合反応を行った。反応器システムを冷却し、加圧して蒸気相の形成を防止した。
【０１３５】
重合後、触媒キラーとして少量の水を反応器の出口流に導入し、反応器の出口流をフラッシュ容器内に導入し、この中で固体濃度を少なくとも１００パーセント上昇させた。未反応のモノマーの一部、即ち、ＥＮＢ、エチレン、およびプロピレン、ならびに未使用の希釈剤を次に収集し、必要に応じて反応器の供給に再利用した。
【０１３６】
表１Ａおよび１Ｂは、いくつかの発明例を生成するために使用した反応条件を概説する。２つの連続ループ反応器（第１の反応器：ループ、第２（最終）の反応器：ループ）を使用して、ＥＰＤＭ０１を調製した。ループ反応器、続いて連続的撹拌槽付き反応器（第１の反応器：ループ、第２（最終）の反応器：ＣＳＴＲ）を使用して、ＥＰＤＭ０２およびＥＰＤＭ０３をそれぞれ調製した。「Ｒ１」と指定した実施例は、第１の反応器から試料採取した材料のものであり、第２の反応器に供給される代表的なポリマー組成物である。ポリマー特性を表２に示す。比較樹脂を表３に示す。
【０１３７】
【表１Ａ】
0006320407.tif 000003
【０１３８】
【表１Ｂ】
0006320407.tif 000004
【０１３９】
【表２】
0006320407.tif 000005
【０１４０】
【表３】
0006320407.tif 000006
【０１４１】
以下の表４に示す通り、硬化用の各配合物は、硫黄、促進剤、カーボンブラック、酸化亜鉛、油を含有した。
【０１４２】
【表４】
0006320407.tif 000007
【０１４３】
各配合物をＢＡＮＢＵＲＹ混合器内で剪断混合し（室温から開始）、次にロールミルを使用して平坦なブランケットに圧延した。上下反転混合法を使用し、Ｆａｒｒｅｌ  ＢＲ  Ｂａｎｂｕｒｙ混合器（体積１．５Ｌ）を使用して、この配合物を混合した。硫黄および他の乾燥成分と共にポリマーを秤量し、低速で２．５分間、６６℃（１５０°Ｆ）で溶かし、促進剤を添加し、次にこの混合物をさらに溶かし、次に９９℃（２１０°Ｆ）で滴下した。６インチの信頼性のあるロールミルを次に使用して、混合を完了して未硬化のブランケットを圧延した。発泡剤を添加してスポンジ生成物を生成することができる。ペルオキシドなどの異なる架橋剤および追加の架橋剤を使用してもよい。
【０１４４】
未硬化のブランケットからの試料を、圧縮成形機内で加熱および硬化し（試験方法の項を参照のこと）、硬化した標本の特性を試験した。未硬化のブランケットからの試料をレオメータ内で加熱し（試験方法の項を参照のこと）、試料の硬化率を検査した。特性を表５および６に示す。
【０１４５】
【表５】
0006320407.tif 000008
【０１４６】
【表６】
0006320407.tif 000009
【０１４７】
図１は、いくつかの発明組成物（第１の組成物）および比較組成物の「１３Ｃ  ＮＭＲピーク面積％」対「Ｃ２重量パーセント」のプロットを示す。この図について、比較組成物を表７に列記し、発明組成物を表８に列記する。上昇した立体規則性は、触媒およびプロセス、ならびに生成される特定のポリマーの結果である。図１に示す通り、発明組成物については、ポリマー内の減少するエチレン含有量と共に立体規則性ｍｍ％が上昇する。
【０１４８】
【表７】
0006320407.tif 000010
【０１４９】
【表８】
0006320407.tif 000011
【０１５０】
発明組成物は高レベルの立体規則性ｍｍ％を有することが発見された。比較組成物、ならびに他の商業的プロセスおよび触媒から生成されるものは、この同じ特徴を示さない。高レベルの立体規則性ｍｍ％は、ポリマー骨格内で互いと隣接するプロピレンの追加の配列をもたらすと考えられている。ＥＰＤＭの同じレベルの結晶度およびムーニー粘度において、このより高い立体規則性レベルは、ゴム配合物の構成要素の適合性を上昇させると考えられている。油、充填剤、硬化剤、および他のポリマーとの上昇した適合性は、配合物構成要素の改善した分散を可能にし、押出、成形、圧延、またはカレンダー成形された物品のより滑らかな表面、ならびに、分散されていない構成要素に起因するより少ない不完全性および欠陥をもたらす。改善した分散はより短い混合時間を可能にし、より短い混合時間はより簡素な混合設備を可能にし、これを使用して典型的な適用に必要な分散度を達成することができる。
【０１５１】
実施例は、ポリマー内のこの「立体規則性ｍｍ％」の組み込みが配合ゴムの特性に悪影響を与えないことを示す。約７０重量％のエチレン（Ｃ２）を含有する組成物を比較すると、ＥＰＤＭ０１を含有する各発明組成物は、ＥＰＤＭ２５を含有する組成物と同様の硬化特性および物理的特性を有した。また、約５０重量％のエチレン（Ｃ２）を含有する組成物を比較すると、ＥＰＤＭ０２およびＥＰＤＭ０３を含有する各発明組成物は、ＥＰＤＭ７０を含有する組成物と同様の硬化特性および物理的特性を有した。
【０１５２】
０．１（ラジアン／秒）における低剪断粘度およびレオロジー比（Ｖ０．１（０．１ラジアン／秒における粘度）／Ｖ１００（１００ラジアン／秒における粘度））により示されるように、ポリマーの分散および混合もポリマーのレオロジーの関数である。いくつかの実施形態では、混合物内の剪断条件が上昇するにつれてより低い粘度を引き起こすため、高レオロジー比が好ましい。ＥＰＤＭ２５の第１の組成物の第１の反応器のポリマー（第１の反応器）と比較して、ＥＰＤＭ０１−Ｒ１（第１の反応器）ポリマーがより高いレオロジー比を有したことが観察された。ＥＰＤＭ２５（第１の反応器）は３８のレオロジー比を有し、一方でＥＰＤＭ０１−Ｒ１（第１の反応器）は６５．５のレオロジー比を有した。同様に、ＥＰＤＭ２５（最終ポリマー組成物）は１６．０のレオロジー比を有し、一方でＥＰＤＭ０１（最終ポリマー組成物）は３７．７のレオロジー比を有した。
【０１５３】
いくつかの実施形態では、低い剪断率でより高い溶融弾性を引き起こすため、より低いタンデルタが０．１ラジアン／秒において好ましい。混合の初期段階の間、ポリマーの高い溶融弾性は、高粘度の維持を助ける剪断促進剤として作用することによって、ポリマーの溶融および分散からの応力が低減されるまで他の構成要素の崩壊および分散を補助し得る。ＥＰＤＭ２５は０．１ラジアン／秒において２．０のタンデルタを有し、一方で０．１ラジアン／秒におけるＥＰＤＭ０１のタンデルタは１．２７である。ＥＰＤＭ２５（第１の反応器）と比較して、ＥＰＤＭ０１−Ｒ１（第１の反応器）は０．１ラジアン／秒においてより低いタンデルタを有する。ＥＰＤＭ２５からの第１の反応器ポリマーは０．１ラジアン／秒において１．０のタンデルタを有し、一方で０．１ラジアン／秒におけるＥＰＤＭ０１−Ｒ１のタンデルタは０．７９である。
【０１５４】
粘度およびレオロジー特徴は、「立体規則性ｍｍ％」と合わせて、ゴム化合物内で容易に分散されるポリマー組成物をもたらす独特の粘度および構成要素適合性を提供する。このような特徴は、例えばカーボンブラック、油、硬化剤、タルク、カルシウムカーボネート、および他の添加剤などのゴム配合物に添加される構成要素の微細な分散を得るために重要である。ゴム混合作業、ならびに押出成形プロファイル、射出成形物品、圧延およびカレンダー成形物品などの最終物品の加工において利益が見込まれる。
本願発明には以下の態様が含まれる。
項１．
少なくとも１つのエチレン／αオレフィン／非共役ポリエンインターポリマーを含む第１の組成物を含む組成物であって、
前記第１の組成物が、１０以上のムーニー粘度（ＭＬ１＋４、１２５℃）を有し、
前記第１の組成物が、｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、かつ１３Ｃ  ＮＭＲにより決定された３．５パーセントを超える「１３Ｃ  ＮＭＲピーク面積％」を有する、組成物。
項２．
前記エチレン／αオレフィン／非共役ポリエンインターポリマーが、２０以上のレオロジー比（１９０℃でＶ０．１／Ｖ１００）を有する、項１に記載の組成物。
項３．
前記エチレン／αオレフィン／非共役ポリエンインターポリマーが、２０〜８０のレオロジー比を有する、項１または２のいずれかに記載の組成物。
項４．
前記第１の組成物が、第２のエチレン／αオレフィン／非共役ポリエンインターポリマーをさらに含む、項１〜３のいずれかに記載の組成物。
項５．
前記第１の組成物が以下の関係：１３Ｃ  ＮＭＲピーク面積％≧−０．４０（Ｃ２）＋３３％を満たし、
前記「１３Ｃ  ＮＭＲピーク面積％」が、１３Ｃ  ＮＭＲにより決定された｛［（２１．３ｐｐｍ〜２１．８ｐｐｍの１３Ｃ  ＮＭＲピーク面積）÷（１９．５ｐｐｍ〜２２．０ｐｐｍの総積分面積）］×１００｝であり、
前記「Ｃ２」が、前記第１の組成物の重量に基づいて、前記第１の組成物中の重合エチレンの重量パーセントである、項１〜４のいずれかに記載の組成物。
項６．
前記第１の組成物が、第１の組成物の重量に基づいて、４０〜８０重量パーセントのエチレンを含む、項１〜５のいずれかに記載の組成物。
項７．
前記第１の組成物が、第１の組成物の重量に基づいて、０．５〜１０重量パーセントのポリエンを含む、項１〜６のいずれかに記載の組成物。
項８．
前記第１の組成物が、０．１ラジアン／秒、１９０℃で４０，０００Ｐａ・ｓ以上の粘度を有する、項１〜７のいずれかに記載の組成物。
項９．
前記第１の組成物が、２０以上のムーニー粘度（ＭＬ１＋４、１２５℃）を有する、項１〜８のいずれかに記載の組成物。
項１０．
前記エチレン／αオレフィン／非共役ポリエンインターポリマーが、４．０以下のＭＷＤを有する、項１〜９のいずれかに記載の組成物。
項１１．
前記第１の組成物が、４．０以下のＭＷＤを有する、項１〜１０のいずれかに記載の組成物。
項１２．
前記組成物が架橋剤をさらに含む、項１〜１１のいずれかに記載の組成物。
項１３．
項１〜１２のいずれかに記載の前記組成物から形成される架橋組成物。
項１４．
項１〜１３のいずれかに記載の前記組成物から形成される少なくとも１つの構成要素を備える物品。
項１５．
前記物品が、プロファイル、射出成形部品、ガスケット、自動車部品、建築および建設材料、靴構成要素、ならびに管から成る群から選択される、項１４に記載の物品。
【図１】
0006320407.tif 000012